(57)【要約】  質量％表示でＰ２Ｏ５：３５％〜５０％、Ｂ２Ｏ３：３％〜２５％、Ａｌ２Ｏ３：１％〜１２％、Ｌｉ２Ｏ：０％〜１０％（ゼロを含む）、Ｎａ２Ｏ：０％〜１０％（ゼロを含む）、Ｋ２Ｏ：０％〜１２％（ゼロを含む）、ただし、Ｌｉ２Ｏ＋Ｎａ２Ｏ＋Ｋ２Ｏ：５％〜１５％、ＭｇＯ  ０％〜３０％（ゼロを含む）、ＣａＯ：０％〜３０％（ゼロを含む）、ただし、ＭｇＯ＋ＣａＯ：１８％〜３２％、Ｎｂ２Ｏ５：５％〜２０％、ＺｎＯ：０％〜１０％（ゼロを含む）、のガラス成分を含有する光学ガラス。【特許請求の範囲】
【請求項１】
質量％で
Ｐ２Ｏ５  ３５％〜５０％、
Ｂ２Ｏ３  ３％〜２５％、
Ａｌ２Ｏ３  １％〜１２％、
Ｌｉ２Ｏ  ０％〜１０％（ゼロを含む）、
Ｎａ２Ｏ  ０％〜１０％（ゼロを含む）、
Ｋ２Ｏ  ０％〜１２％（ゼロを含む）、
ただし、Ｌｉ２Ｏ＋Ｎａ２Ｏ＋Ｋ２Ｏ  ５％〜１５％、
ＭｇＯ  ０％〜３０％（ゼロを含む）、
ＣａＯ  ０％〜３０％（ゼロを含む）、
ただし、ＭｇＯ＋ＣａＯ  １８％〜３２％、
Ｎｂ２Ｏ５  ５％〜２０％、
ＺｎＯ  ０％〜１０％（ゼロを含む）、
のガラス成分を含有し、
ｄ線の屈折率（ｎｄ）が１．５７〜１．６５かつアッベ数（νｄ）が４０〜６１の光学恒数を有し、比重が３．０以下であるとともにガラス転移温度（Ｔｇ）が５２０℃以下であることを特徴とする光学ガラス。
【請求項２】
質量％で、
ＳｒＯ  ０％〜５％（ゼロを含む）、
ＢａＯ  ０％〜５％（ゼロを含む）、
ＴｉＯ２  ０％〜１０％（ゼロを含む）、
ＷＯ３  ０％〜５％（ゼロを含む）、
Ｂｉ２Ｏ３  ０％〜３％（ゼロを含む）、
Ｌａ２Ｏ３  ０％〜３％（ゼロを含む）、
Ｙ２Ｏ３  ０％〜３％（ゼロを含む）、
Ｇｄ２Ｏ３  ０％〜３％（ゼロを含む）、
Ｔａ２Ｏ５  ０％〜３％（ゼロを含む）、
Ｓｂ２Ｏ３  ０％〜０．５％（ゼロを含む）、
のガラス成分の１種又は２種以上をさらに含有する請求項１に記載の光学ガラス。
【請求項３】
Ｐ２Ｏ５、Ｂ２Ｏ３、Ａｌ２Ｏ３、Ｌｉ２Ｏ、Ｎａ２Ｏ、Ｋ２Ｏ、ＭｇＯ、ＣａＯ、Ｎｂ２Ｏ５、ＺｎＯの合計含有量が９５％を超える請求項１または請求項２に記載の光学ガラス。
【請求項４】
実質的にＳｉＯ２、ＺｒＯ２のガラス成分を含有しない請求項１から請求項３のいずれかに記載の光学ガラス。
【請求項５】
請求項１から請求項４のいずれかに記載の光学ガラスを精密プレス成形して作製したことを特徴とする光学素子。
【請求項６】
前記光学素子がレンズ、プリズム及び反射ミラーのいずれかである請求項５に記載の光学素子。
【発明の詳細な説明】
【技術分野】
【０００１】
本発明は、光学ガラス及びこれから作製される光学素子に関するものである。
【背景技術】
【０００２】
近年、デジタルカメラ（携帯電話に搭載されるものも含む）の撮像光学系のレンズ、ＢＤ（ブルーレイディスク）記録／再生装置の光ピックアップ装置等に用いられるコリメータレンズや対物レンズとして、小型化、軽量化のため、非球面レンズが使用されていることが多くなっている。前記非球面レンズを切削、研磨工程によって製造する場合、高性能な製造装置や高度な技術が必要であり、生産コストが高くなる。そこで、非球面レンズのような加工が難しい形状のガラス成形体を簡単に製造する方法として、精密プレス成形法（モールド成形法）が採用されている。前記精密プレス成形法は、熱したガラスをプレス金型でプレスして成形する。【０００３】
このような精密プレス成形法でガラスを成形する場合、プレス金型をガラス転移温度以上の高温にして成形する必要がある。特に、非球面レンズを製造する場合、複雑で精緻な形状を前記プレス金型から確実に転写するため、成形温度が高い方が好ましい。一方で、成形温度が高くなると前記プレス金型の温度も高くなり、表面が酸化したり、金属組成が変化したりして、劣化が激しく、金型寿命が低下する。このことから、金型寿命の低下を抑制するため、前記精密プレス成形法に用いるガラスは、その成形温度（特にガラス転移温度）が低い方が好ましい。【０００４】
このような精密プレス成形法に適した光学ガラスは、従来、種々提案されている。中でも、光学設計上有用な光学恒数であるｄ線の屈折率（ｎｄ）が１．５７〜１．６５で、尚且つ、アッベ数（νｄ）が４０〜６１を持つ或いはそれに近い光学恒数を持つ精密プレス成形法に適した光学ガラスとしては、以下の各特許文献に記載のものがある。
【先行技術文献】
【特許文献】
【０００５】
【特許文献１】特開２００５−５３７４９号公報
【特許文献２】特開平１１−１３９８４５号公報
【特許文献３】特開平９−３０１７３５号公報
【特許文献４】特開２００７−１１９３２９号公報
【発明の概要】
【発明が解決しようとする課題】
【０００６】
近年、前記デジタルカメラはますます小型化、軽量化されており、更なる省電力化が要求されている。また、ＢＤ記録／再生装置も携帯型或いは自動車に搭載する車載型が提案されており、耐振動性能、耐衝撃性能の向上（振動や衝撃が加えられても光学機器同士或いは光学機器と他の部材との接触を抑制すること）が要求されている。このような、省電力化或いは耐振動性能、耐衝撃性能の向上の要求に応えるため、レンズ、プリズム、ミラー等の光学素子自体を軽くする必要がある。また、これらの光学機器は、屋外、自動車内等、従来のものに比べて温度、湿度等の動作環境が厳しい場所で使用されることが多く、優れた耐候性を有していることも要求される。【０００７】
そこで、前記光学機器に用いられる光学素子を形成する光学ガラスには、上述した光学恒数を備えることに加えて、比重が小さく（３．０以下）、且つ、優れた耐候性を有することが必要とされている。しかしながら、特許文献１及び特許文献２に記載の光学ガラスでは、比重が大きく、前記厳しい環境条件下で使用される光学機器用の光学素子を形成する光学ガラスとして適していない。また、特許文献３及び特許文献４に記載の光学ガラスでは、比重は小さいが、耐候性が低く、前記厳しい環境条件下で使用される光学機器に用いられる前記光学素子を形成する光学ガラスとして適していない。【０００８】
そこで本発明は、このような問題に鑑みてなされたものであり、ｄ線の屈折率（ｎｄ）が１．５７〜１．６５かつアッベ数（νｄ）が４０〜６１の光学恒数を持ち、比重３．０以下及びガラス転移温度（Ｔｇ）が５２０℃以下で、なおかつ、優れた耐候性を有する精密プレス成形法に適した光学ガラスを提供することを目的としている。
【課題を解決するための手段】
【０００９】
本発明者は前記目的を達成するべく鋭意検討を重ねた結果、Ｐ２Ｏ５、Ｂ２Ｏ３、Ａｌ２Ｏ３、Ｌｉ２Ｏ、Ｎａ２Ｏ、Ｋ２Ｏ、ＭｇＯ、ＣａＯ、Ｎｂ２Ｏ５、ＺｎＯの各成分を主要成分とすることで、ｄ線の屈折率（ｎｄ）が１．５７〜１．６５かつアッベ数（νｄ）が４０〜６１の光学恒数を持ち、比重３．０以下及びガラス転移温度（Ｔｇ）が５２０℃以下で、なおかつ、優れた耐候性を有する精密プレス成形法に適した光学ガラスが得られることを実験的に見出し、本発明をなすに至った。【００１０】
すなわち、本発明の光学ガラスは、質量％で
Ｐ２Ｏ５  ３５％〜５０％、
Ｂ２Ｏ３  ３％〜２５％、
Ａｌ２Ｏ３  １％〜１２％、
Ｌｉ２Ｏ  ０％〜１０％（ゼロを含む）、
Ｎａ２Ｏ  ０％〜１０％（ゼロを含む）、
Ｋ２Ｏ  ０％〜１２％（ゼロを含む）、
ただし、Ｌｉ２Ｏ＋Ｎａ２Ｏ＋Ｋ２Ｏ  ５％〜１５％、
ＭｇＯ  ０％〜３０％（ゼロを含む）、
ＣａＯ  ０％〜３０％（ゼロを含む）、
ただし、ＭｇＯ＋ＣａＯ  １８％〜３２％、
Ｎｂ２Ｏ５  ５％〜２０％、
ＺｎＯ  ０％〜１０％（ゼロを含む）、
のガラス成分を含有するともに、実質的にＳｉＯ２、ＺｒＯ２のガラス成分を含有せず、
ｄ線の屈折率（ｎｄ）が１．５７〜１．６５かつアッベ数（νｄ）が４０〜６１の光学恒数を有し、比重が３．０以下であるとともにガラス転移温度（Ｔｇ）が５２０℃以下であることを特徴とする。【００１１】
また本発明の光学ガラスは、質量％で、
ＳｒＯ  ０％〜５％（ゼロを含む）、
ＢａＯ  ０％〜５％（ゼロを含む）、
ＴｉＯ２  ０％〜１０％（ゼロを含む）、
ＷＯ３  ０％〜５％（ゼロを含む）、
Ｂｉ２Ｏ３  ０％〜３％（ゼロを含む）、
Ｌａ２Ｏ３  ０％〜３％（ゼロを含む）、
Ｙ２Ｏ３  ０％〜３％（ゼロを含む）、
Ｇｄ２Ｏ３  ０％〜３％（ゼロを含む）、
Ｔａ２Ｏ５  ０％〜３％（ゼロを含む）、
Ｓｂ２Ｏ３  ０％〜０．５％（ゼロを含む）、
のガラス成分の１種又は２種以上をさらに含有することを特徴とする。【００１２】
さらに本発明の光学ガラスは、Ｐ２Ｏ５、Ｂ２Ｏ３、Ａｌ２Ｏ３、Ｌｉ２Ｏ、Ｎａ２Ｏ、Ｋ２Ｏ、ＭｇＯ、ＣａＯ、Ｎｂ２Ｏ５、ＺｎＯの合計含有量が９５％を超えるものである。【００１３】
また本発明によれば、前記光学ガラスを精密プレス成形して作製した光学素子を提供することができる。このような光学素子としては、撮像用レンズ、レーザ光学系の対物レンズ、プリズム及び反射ミラー等を挙げることができる。
【発明の効果】
【００１４】
本発明の光学ガラスでは、Ｐ２Ｏ５、Ｂ２Ｏ３、Ａｌ２Ｏ３、Ｌｉ２Ｏ、Ｎａ２Ｏ、Ｋ２Ｏ、ＭｇＯ、ＣａＯ、Ｎｂ２Ｏ５、ＺｎＯを主要成分とすることで、ｄ線の屈折率（ｎｄ）が１．５７〜１．６５かつアッベ数（νｄ）が４０〜６１の光学恒数を持ち、比重３．０以下及びガラス転移温度（Ｔｇ）が５２０℃以下で、なおかつ、優れた耐候性を有する精密プレス成形法に適した光学ガラスを得ることができる。
【発明を実施するための形態】
【００１５】
本発明にかかる光学ガラスの各成分を上記のように限定した理由について、以下に説明する。なお、以下の説明において、単に％と表記した場合、質量パーセントである。
【００１６】
Ｐ２Ｏ５は、ガラスを形成する主成分であり、必須成分である。Ｐ２Ｏ５の含有量が３５％未満では、ガラスが不安定になる。また、５０％を越えると耐候性が悪くなる。そこで、Ｐ２Ｏ５の含有量を３５％〜５０％の範囲に定めた。好ましい範囲は３８％〜４７％である。
【００１７】
Ｂ２Ｏ３は、ガラスを形成する成分で、ガラスの安定化に効果があり、必須成分である。Ｂ２Ｏ３の含有量が３％未満ではその効果が少なく、また、２５％を超えるとガラスが揮発しやすくなり、脈理が入りやすくなる。そこで、Ｂ２Ｏ３の含有量を３％〜２５％の範囲に定めた。好ましい範囲は８％〜２１％である。
【００１８】
ＭｇＯ、ＣａＯは、いずれも耐候性を高め、かつ比重を小さくするのに非常に有効な成分である。ＭｇＯ、ＣａＯの含有量がそれぞれ３０％を超えるとガラスが失透しやすくなる。そこで、ＭｇＯ、ＣａＯの各含有量を３０％以下に定めた。好ましい範囲はそれぞれ２５％以下である。
【００１９】
また、ＭｇＯとＣａＯとの合計含有量が１８％以上となると耐候性が良くなり、３２％を超えると耐洗浄性が悪化する。そこで、ＭｇＯとＣａＯとの合計含有量（ＭｇＯ＋ＣａＯの含有量）を１８％〜３２％の範囲と定めた。好ましい範囲は２０％〜３０％である。より好ましい範囲は２１〜２８％である。
【００２０】
Ａｌ２Ｏ３は、ガラスの耐候性を向上させるのに非常に有効な成分であり、必須成分である。Ａｌ２Ｏ３の含有量が１％未満ではその効果が十分でなく、１２％を超えるとガラスが失透しやすくなる。そして、ＭｇＯ＋ＣａＯの含有量が２０％以上である場合、失透傾向が強まるため、Ａｌ２Ｏ３の含有量が１％〜７％の範囲であることが好ましい。より好ましい範囲は１％〜５％である。
【００２１】
Ｌｉ２Ｏ、Ｎａ２Ｏ、Ｋ２Ｏは、いずれもガラス化を容易にし、また安定化に効果がある。Ｌｉ２Ｏ、Ｎａ２Ｏ、Ｋ２Ｏの含有量がそれぞれ１０％、１０％、１２％を超えるとガラスが揮発しやすくなり脈理が入り易くなる。そこで、Ｌｉ２Ｏの含有量を０％〜１０％、Ｎａ２Ｏの含有量を０％〜１０％、Ｋ２Ｏの含有量を０％〜１２％の範囲に定めた。また、Ｌｉ２Ｏ、Ｎａ２Ｏ、Ｋ２Ｏの合計含有量（Ｌｉ２Ｏ＋Ｎａ２Ｏ＋Ｋ２Ｏの含有量）が５％未満ではガラスの安定感の効果が小さく、１５％を超えると耐候性が悪化しやすい。そこで、Ｌｉ２Ｏ＋Ｎａ２Ｏ＋Ｋ２Ｏの含有量を５％〜１５％の範囲に定めた。好ましい範囲は６％〜１２％である。
【００２２】
Ｎｂ２Ｏ５は、耐候性に有効な成分である。ＭｇＯ、ＣａＯ、Ａｌ２Ｏ３のみでは耐候性を良好に保つことが困難であるが、Ｎｂ２Ｏ５を同時に使用することで耐候性が顕著に良くなる。また、Ｎｂ２Ｏ５を使用することで、ＭｇＯ、ＣａＯによる耐洗浄性の悪化を抑制する効果も有している。また、ＭｇＯやＣａＯを大量に使用する場合にＮｂ２Ｏ５を一定量使用することでガラスが安定になり、失透しにくい効果を有している。さらに、ＳｒＯ、ＢａＯ、ＺｎＯより比重が小さく、かつ屈折率を高める効果も有している。Ｎｂ２Ｏ５の含有量が５％未満では、これらの効果を十分に得ることができず、２０％を超えると失透しやすくなる。そこで、Ｎｂ２Ｏ５の含有量を５％〜２０％の範囲に定めた。好ましい範囲は６％〜１５％である。
【００２３】
ＺｎＯは、ガラスを安定化させる効果を有している。また、ＳｒＯやＢａＯに比べ、比重を大きくしない成分であるが、含有量が多くなると耐候性が悪化する。そこで、ＺｎＯの含有量を１０％以下と定めた。好ましくは５％以下であり、より好ましくは３％以下である。
【００２４】
ＳｉＯ２及びＺｒＯ２は、ＭｇＯ＋ＣａＯの含有量が上述の範囲で、なおかつＮｂ２Ｏ５の含有量が上述の範囲であるガラスに使用すると、ガラスの安定性が急激に悪化し失透しやすい。そこで、ＳｉＯ２及びＺｒＯ２は、実質上、使用しないことが好ましい。
【００２５】
ＢａＯ、ＳｒＯはいずれも、ガラスを安定化させ、失透させにくくする効果を有している。しかしながら、ＢａＯ、ＳｒＯそれぞれの含有量が多くなると、耐候性が急激に悪化する。そこで、ＢａＯ、ＳｒＯそれぞれの含有量を、０％〜５％の範囲に定めた。好ましい範囲は０％〜２％である。しかしながら、ＢａＯは劇物であり、特に必要でなければ、使用しないことが好ましい。
【００２６】
ＴｉＯ２、ＷＯ３、Ｂｉ２Ｏ３は屈折率を高める成分であるが、ＴｉＯ２の含有量が１０％、ＷＯ３の含有量が５％、そして、Ｂｉ２Ｏ３の含有量が３％をそれぞれ超えるとガラスが着色しやすくなる。そこで、ＴｉＯ２の含有量は１０％以下、ＷＯ３の含有量は５％以下、Ｂｉ２Ｏ３の含有量は３％以下と定めた。必要でなければ、ＴｉＯ２、ＷＯ３、Ｂｉ２Ｏ３は使用しないことが好ましい。
【００２７】
Ｌａ２Ｏ３、Ｙ２Ｏ３、Ｇｄ２Ｏ３、Ｔａ２Ｏ５は着色を伴わず屈折率を高める成分であるが、本発明の組成のガラスでは未溶として残り易い成分である。そこで、Ｌａ２Ｏ３、Ｙ２Ｏ３、Ｇｄ２Ｏ３、Ｔａ２Ｏ５各々の含有量は３％以下であることが好ましく、より好ましくはＬａ２Ｏ３、Ｙ２Ｏ３、Ｇｄ２Ｏ３、Ｔａ２Ｏ５各々の含有量が１％以下である。特に必要なければ、使用しないことが好ましい。
【００２８】
Ｓｂ２Ｏ３はガラス熔融の際に清澄剤として、または消色剤として使用できる。Ｓｂ２Ｏ３の含有量は０％〜０．５％で十分である。Ｓｂ２Ｏ３は劇物であるので必要なければ使用しない方が良い。
【００２９】
ＰｂＯ、Ａｓ２Ｏ３、Ｆは、環境への影響に配慮する立場から、実質上使用しないことが好ましい。
【００３０】
本発明のガラスは基本的にＰ２Ｏ５、Ｂ２Ｏ３、Ａｌ２Ｏ３、Ｌｉ２Ｏ、Ｎａ２Ｏ、Ｋ２Ｏ、ＭｇＯ、ＣａＯ、Ｎｂ２Ｏ５、ＺｎＯによって構成されるのが好ましい。本発明のガラスにおける前記成分の合計含有量が９５％超とすることが好ましく、９９％超とすることがより好ましい。
【００３１】
その他、必要に応じて、従来公知のガラス成分及び添加剤を本発明の効果を害さない範囲で添加してもよいことは勿論である。
【００３２】
本発明にかかる光学素子は上述の成分を含む光学ガラスを精密プレス成形することによって製作される。この精密プレス成形法の代表的なものとしては、予め決められた温度に加熱されたプレス金型に、ノズルを利用して溶融したガラスを滴下し、一定の温度を保ったままプレス成形する精密ダイレクトプレス成形法、及び、上述の成分を含むプリフォーム材を金型に載置し、金型ごとガラス軟化点以上の温度に加熱してプレス成形する再加熱成形法がある。このような、精密プレス成形法を利用することで、対物レンズやコリメータレンズ等（例えば、非球面レンズ）のような複雑な形状を有する光学素子を製造するときでも、切削、研磨の工程が不要であり、生産性が向上する。なお、以上に示した成形方法のうち、本発明の光学素子の製造方法としてより好ましいものは、精密ダイレクトプレス成形法である。以下において、本発明の光学素子は精密ダイレクトプレス成形法で製造されるとして説明する。
【００３３】
成形条件として、金型温度、プレス時間、プレス圧力、ガラス粘度等を挙げることができる。一般的に、金型温度は、ガラス転移温度（Ｔｇ：本発明では５２０℃以下）に近い高温であることが好ましい。プレス時間は、数秒〜数十秒の範囲が好ましく、プレス時間が長いほど高精度の成形が可能である。また、プレス圧力は５０ｋｇｆ／ｃｍ２〜８００ｋｇｆ／ｃｍ２（４．９０３ＭＰａ〜７８．４５ＭＰａ）の範囲が好ましく、高圧力でプレスするほど、高精度の成形が可能である。成形時のガラスの粘度としては、１０２ｐｏｉｓｅ〜１０１２ｐｏｉｓｅの範囲であることが好ましい。なお、この成形条件は、ガラス成分や成形される光学素子の形状によって微妙に変化する。
【００３４】
本発明の光学素子として、デジタルカメラ、携帯電話等に搭載されるデジタルカメラの撮像光学系のレンズ、コリメータレンズ、反射ミラー等、或いは、車載用又はパーソナルコンピュータ用のＢＤ装置に用いられる光ピックアップ装置の対物レンズ、コリメータレンズ、反射ミラー等を挙げることができる。
【実施例】
【００３５】
以下に本発明を実施例によりさらに具体的に説明する。なお、実施例はあくまで一例であり、本発明を限定するものではない。【００３６】
（実施例１〜４７）
実施例１〜４７の各成分の組成及び特徴は表１に示すとおりである。各実施例のサンプルは次の手順（方法）で作製した。酸化物、水酸化物、炭酸塩、リン酸塩及び硝酸塩等の一般的なガラス原料を表１に示す目標組成となるように秤量し、粉末で十分に混合し調合材料とした。この調合材料を、白金坩堝に投入し、電気炉にて１０００℃〜１３００℃の温度で１時間〜３時間溶融し、攪拌均質化した後、予め加熱された鉄製又はカーボン製の鋳型に鋳込み、除冷することで、サンプルを作製した。【００３７】
以上の手順で作製された各サンプルに対して、ｄ線の屈折率（ｎｄ）及びアッベ数（νｄ）、比重、ガラス転移温度（Ｔｇ）を測定した。これらの測定は日本光学硝子工業会規格（ＪＯＧＩＳ）の試験方法に準じて行った。また、耐候性の評価については、各実施例のサンプルの表面を鏡面研磨し、温度６０℃、湿度９５％の清浄な恒温恒湿機内に１６８時間保持した後、鏡面研磨した表面を顕微鏡（４０倍）で観察した。なお、耐候性の評価結果については、○又は×で表中に表示している。表中の○印は変化が見られず実用に供するもの、表中の×印は異常（曇りの発生、異質物の析出など）が認められ実用に供さないものを表している。なお、表１において、比較検討を容易にするため、含有成分の比率を質量パーセント（ｗｔ％）とモルパーセント（ｍｏｌ％）との両方で表示している。【００３８】
比較例１〜４
一方、比較例１〜４として本発明の光学ガラスと組成が近い及び特徴が近いものを採用しており、各成分の組成及び特徴を表２に示している。比較例１は特開２００５−５３７４９号公報の実施例１０（比較例１）、比較例２は特開平１１−１３９８４５号公報の実施例４２、比較例３は特開平９−３０１７３５号公報の実施例８（成分の組成については、質量パーセントに換算している）、比較例４は特開２００７−１１９３２９号公報の実施例７である。これら比較例のサンプルをそれぞれの公報に記載の方法で作製し、実施例と同じ方法で耐候性の試験の評価を行った。評価結果の表示方法については実施例と同じである。なお、各比較例の光学恒数は、各公報に記載されている数字を利用しており、比較例１〜比較例３については、ガラス転移温度（Ｔｇ）の替わりに、屈伏温度（Ａｔ）を表示している。【００３９】
【表１】
2012086539.tif 000002
2012086539.tif 000003
2012086539.tif 000004
2012086539.tif 000005
2012086539.tif 000006
2012086539.tif 000007
2012086539.tif 000008
2012086539.tif 000009
2012086539.tif 000010
2012086539.tif 000011
【００４０】
【表２】
2012086539.tif 000012
【００４１】
表１から明らかなように、実施例１〜４８の光学ガラスは、ｄ線の屈折率（ｎｄ）が１．５７２８０〜１．６４９８３（目標値１．５７〜１．６５）の範囲、かつ、アッベ数（νｄ）が４２．６〜５８．８（目標値４０〜６１）の範囲となる光学恒数を持ち、ガラス転移温度（Ｔｇ）が４３９℃〜５１２℃（目標値５２０℃以下）と精密ダイレクトプレス成形に適したものであった。また、比重が２．７〜２．９（目標値３．０以下）であるとともに、全ての実施例で優れた耐候性を有している。これらの結果より、実施例１〜４８の成分組成を有するガラスは、上述したような、光学機器に用いられる光学素子を構成する光学ガラスとして適しているものであった。【００４２】
これに対し、表２に示しているように、比較例１及び比較例２の光学ガラスはいずれも比重が設計上要求される比重の３．０を超えている。また、比較例３及び比較例４の光学ガラスはいずれもアッベ数（νｄ）が目標値から外れているとともに、耐候性が悪い。これらの結果より、比較例の成分組成のガラスはいずれも、上述したような光学機器の光学素子を構成する光学ガラスとして適していないものであった。
【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
質量％で
Ｐ2Ｏ5  ３５％〜５０％、
Ｂ2Ｏ3  ３％〜２５％、
Ａｌ2Ｏ3  １％〜１２％、
Ｌｉ2Ｏ  ０％〜１０％（ゼロを含む）、
Ｎａ2Ｏ  ０％〜１０％（ゼロを含む）、
Ｋ2Ｏ  ０％〜１２％（ゼロを含む）、
ただし、Ｌｉ2Ｏ＋Ｎａ2Ｏ＋Ｋ2Ｏ  ５％〜１５％、
ＭｇＯ  ０％〜３０％（ゼロを含む）、
ＣａＯ  ０％〜３０％（ゼロを含む）、
ただし、ＭｇＯ＋ＣａＯ  １８％〜３２％、
Ｎｂ2Ｏ5  ５％〜２０％、
ＺｎＯ  ０％〜１０％（ゼロを含む）、
のガラス成分を含有し、
ｄ線の屈折率（ｎｄ）が１．５７〜１．６５かつアッベ数（νｄ）が４０〜６１の光学恒数を有し、比重が３．０以下であるとともにガラス転移温度（Ｔｇ）が５２０℃以下であることを特徴とする光学ガラス。
【請求項２】
質量％で、
ＳｒＯ  ０％〜５％（ゼロを含む）、
ＢａＯ  ０％〜５％（ゼロを含む）、
ＴｉＯ2  ０％〜１０％（ゼロを含む）、
ＷＯ3  ０％〜５％（ゼロを含む）、
Ｂｉ2Ｏ3  ０％〜３％（ゼロを含む）、
Ｌａ2Ｏ3  ０％〜３％（ゼロを含む）、
Ｙ2Ｏ3  ０％〜３％（ゼロを含む）、
Ｇｄ2Ｏ3  ０％〜３％（ゼロを含む）、
Ｔａ2Ｏ5  ０％〜３％（ゼロを含む）、
Ｓｂ2Ｏ3  ０％〜０．５％（ゼロを含む）、
のガラス成分の１種又は２種以上をさらに含有する請求項１に記載の光学ガラス。
【請求項３】
Ｐ2Ｏ5、Ｂ2Ｏ3、Ａｌ2Ｏ3、Ｌｉ2Ｏ、Ｎａ2Ｏ、Ｋ2Ｏ、ＭｇＯ、ＣａＯ、Ｎｂ2Ｏ5、ＺｎＯの合計含有量が９５％を超える請求項１または請求項２に記載の光学ガラス。
【請求項４】
実質的にＳｉＯ2、ＺｒＯ2のガラス成分を含有しない請求項１から請求項３のいずれかに記載の光学ガラス。
【請求項５】
質量％で
Ｐ2Ｏ5  ３８％〜４７％、
Ｂ2Ｏ3  ８％〜２１％、
Ａｌ2Ｏ3  １％〜７％、
Ｌｉ2Ｏ  ０％〜１０％（ゼロを含む）、
Ｎａ2Ｏ  ０％〜１０％（ゼロを含む）、
Ｋ2Ｏ  ０％〜１２％（ゼロを含む）、
ただし、Ｌｉ2Ｏ＋Ｎａ2Ｏ＋Ｋ2Ｏ  ６％〜１２％、
ＭｇＯ  ０％〜２５％（ゼロを含む）、
ＣａＯ  ０％〜２５％（ゼロを含む）、
ただし、ＭｇＯ＋ＣａＯ  ２０％〜３０％、
Ｎｂ2Ｏ5  ６％〜１５％、
ＺｎＯ  ０％〜５％（ゼロを含む）、
Ｓｂ2Ｏ3  ０％〜０．５％（ゼロを含む）、
のガラス成分を含有し、
Ｓｉ2Ｏ、ＺｒＯ2、ＰｂＯ、Ａｓ2Ｏ3、Ｆのガラス成分を含有せず、
Ｐ2Ｏ5、Ｂ2Ｏ3、Ａｌ2Ｏ3、Ｌｉ2Ｏ、Ｎａ2Ｏ  、Ｋ2Ｏ、ＭｇＯ、ＣａＯ、Ｎｂ2Ｏ5、ＺｎＯの合計含有量が９９％を超え、
ｄ線の屈折率（ｎｄ）が１．５７〜１．６５かつアッベ数（νｄ）が４０〜６１の光学恒数を有し、比重が３．０以下であるとともにガラス転移温度（Ｔｇ）が５２０℃以下であることを特徴とする光学ガラス。
【請求項６】
質量％で
Ａｌ2Ｏ3  １％〜５％、
ＭｇＯ＋ＣａＯ  ２１％〜２８％、
ＺｎＯ  ０％〜３％（ゼロを含む）、
であることを特徴とする請求項５に記載の光学ガラス。
【請求項７】
請求項１から請求項６のいずれかに記載の光学ガラスを精密プレス成形して作製したことを特徴とする光学素子。
【請求項８】
前記光学素子がレンズ、プリズム及び反射ミラーのいずれかである請求項７に記載の光学素子。
【国際調査報告】
2012086539.tif 000013
2012086539.tif 000014
2012086539.tif 000015
2012086539.tif 000016